(57)【要約】【課題】先行技術の欠点を解消し、塩素アルカリ電解における低い作動電圧を可能にする、アルカリ性条件下で酸素を還元するため、例えば塩素アルカリ電解において使用するための酸素消費電極を提供する。【解決手段】（１）少なくとも１つの平板構造状キャリヤー、（２）ガス拡散層を有する被膜、および（３）触媒活性成分を含んでなり、作動時に液体またはイオン交換膜に面する側に２０〜１００ｎｍの範囲の平均粒径を有する微粉親水性成分を更に含んでなる酸素消費電極。【選択図】なし【特許請求の範囲】
【請求項１】
（１）少なくとも１つの平板構造状キャリヤー、
（２）ガス拡散層を有する被膜、および
（３）触媒活性成分
を含んでなり、作動時に液体またはイオン交換膜に面する側に２０〜１００ｎｍの範囲の
平均粒径を有する微粉親水性成分を更に含んでなる酸素消費電極。
【請求項２】
微粉親水性成分が酸素の還元を触媒する、請求項１に記載の酸素消費電極。
【請求項３】
微粉親水性成分が銀である、請求項１に記載の酸素消費電極。
【請求項４】
微粉親水性成分が、酸素消費電極において親水性細孔の入口領域の５〜８０％を覆って
いる、請求項１に記載の酸素消費電極。
【請求項５】
銀、酸化銀（Ｉ）、酸化銀（ＩＩ）またはそれらの混合物を触媒活性成分として含んで
なる、請求項１に記載の酸素消費電極。
【請求項６】
微粉親水性成分の他に、触媒活性成分として７０〜９５重量％の酸化銀、０〜１５重量
％の金属銀および３〜１５重量％の不溶性フッ素化ポリマーを含有する混合物を含んでな
る、請求項１に記載の酸素消費電極。
【請求項７】
キャリヤー要素として導電性平板構造物を有する、請求項１に記載の酸素消費電極。
【請求項８】
請求項１に記載の酸素消費電極を含んでなる、燃料電池または金属／空気電池。
【請求項９】
（１）０．１〜５０重量％の濃度を有する懸濁液中の微粉親水性成分を、少なくとも１
つの平板構造状キャリヤー、ガス拡散層を有する被膜、および触媒活性成分を含んでなる
平板ベース電極に適用または噴霧する工程、および
（２）続いて、懸濁液媒体を蒸発によって除去する工程
を含む、請求項１に記載の酸素消費電極の製造方法。
【請求項１０】
懸濁液媒体が５０〜１５０℃の沸点を有する、請求項９に記載の方法。
【請求項１１】
懸濁液媒体がアルコールである、請求項９に記載の方法。
【請求項１２】
適用する微粉成分の量が電極面積１ｍ２あたり１００ｍｇ〜１０ｇである、請求項９に
記載の方法。
【請求項１３】
使用するベース電極が使用済みまたは漏れのある酸素消費電極である、請求項９に記載
の方法。
【請求項１４】
微粉親水性成分が４０〜８０ｎｍの範囲の平均粒径を有する、請求項１に記載の酸素消
費電極。
【請求項１５】
微粉親水性成分が５０〜７０ｎｍの範囲の平均粒径を有する、請求項１に記載の酸素消
費電極。
【請求項１６】
酸化銀が酸化銀（Ｉ）であり、不溶性フッ素化ポリマーがＰＴＦＥである、請求項６に
記載の酸素消費電極。
【請求項１７】
導電性平板構造物がニッケルまたは銀被覆ニッケルに基づく、請求項７に記載の酸素消
費電極。
【請求項１８】
微粉親水性成分が１〜２０重量％の濃度で懸濁液中に存在する、請求項９に記載の方法
。
【請求項１９】
懸濁液媒体が６０〜１００℃の沸点を有する、請求項９に記載の方法。
【請求項２０】
懸濁液媒体がイソプロパノールである、請求項９に記載の方法。
【請求項２１】
適用する微粉成分の量が電極面積１ｍ２あたり１〜５ｇである、請求項９に記載の方法
。
【発明の詳細な説明】
【技術分野】
【０００１】
本発明は、特に塩素アルカリ電解において使用するための、改良された触媒被膜を有す
る酸素消費電極、および電気分解装置に関する。本発明は更に、酸素消費電極の製造方法
、および塩素アルカリ電解または燃料電池技術における酸素消費電極の使用に関する。
【背景技術】
【０００２】
本発明は、ガス拡散電極の形態をとり、典型的には、導電性キャリヤー、ガス拡散層お
よび触媒活性成分を含んでなる、自体既知の酸素消費電極から出発している。
【０００３】
酸素消費電極（以下、略してＯＣＥとも称する）は、ガス拡散電極の１つの形態である
。ガス拡散電極は、物質の三態（固体、液体および気体）が互いに接触し、固体電子伝導
触媒が液相と気相との電気化学反応を触媒する電極である。固体触媒は通常、典型的には
２００μｍを超える厚さを有する多孔質膜にプレスされている。
【０００４】
工業規模で電解セルにおいて酸素消費電極を作動させるための様々な試みは、先行技術
から基本的に知られている。基本的な考え方は、電気分解（例えば塩素アルカリ電解）に
おける水素発生陰極を酸素消費電極（陰極）に置き換えることである。可能な電解セルの
設計および方法の概説は、Moussallemらの文献 "Chlor-Alkali Electrolysis with Oxyge
n Depolarized Cathodes: History, Present Status and Future Prospects", J. Appl. 
Electrochem. 38 (2008) 1177-1194に見られる。
【０００５】
酸素消費電極（以下、略してＯＣＥとも称する）は、工業的電解セルに用いられるため
に一連の基本要件を満たさなければならない。例えば、使用する触媒および全ての他の材
料は、典型的には８０〜９０℃の温度で、約３２重量％の水酸化ナトリウム溶液および純
酸素に対して化学的に安定でなければならない。それと同時に、電極は通常、２ｍ２を越
える面積（工業寸法）を有する電解セルに組み込んで作動させるので、高度の力学的安定
性が要求される。更なる特性は、以下である：高い電気伝導性、小さい層厚さ、大きい内
部表面積、および電解触媒の高い電気化学活性。気体空間および液体空間が互いに分離し
たままとなる程度に非透質であるように、気体および電解液が導通するのに適した疎水性
および親水性細孔並びに適当な細孔構造が必要とされる。長期安定性および低い製造コス
トは、工業的に使用可能な酸素消費電極の更なる特定要件である。
【０００６】
塩素アルカリ電解においてＯＣＥ技術を使用するための別の開発動向は、ゼロギャップ
技術の使用である。この場合、ＯＣＥは、電解セルにおいて陰極空間から陽極空間を分離
するイオン交換膜と直接接触する。この場合、水酸化ナトリウム溶液を含むギャップは存
在しない。この装置は典型的には、燃料電池技術にも用いられる。その際の欠点は、生成
する水酸化ナトリウム溶液がＯＣＥを通って気体側へ通過し、次いでＯＣＥに沿って下向
きに流れなければならないことである。この過程において、ＯＣＥの細孔は水酸化ナトリ
ウム溶液によって閉塞されてはならないし、水酸化ナトリウムは細孔内で結晶化してはな
らない。極めて高い水酸化ナトリウム溶液濃度がここで生じることもあるが、イオン交換
膜がこれらの高い濃度に対して長期安定性を有さないことが見出されている（Lippら、J.
Appl. Electrochem. 35 (2005)1015 - Los Alamos National Laboratory "Peroxide for
mation during chlor-alkali electrolysis with carbon-based ODC"）。
【０００７】
常套の酸素消費電極は典型的には、触媒活性成分を有するガス拡散層が適用された導電
性キャリヤー要素からなる。使用する疎水性成分は一般にポリテトラフルオロエチレン（
ＰＴＦＥ）であり、加えて、これは触媒のポリマーバインダーとして役立つ。銀触媒を有
する電極の場合、銀は親水性成分として役立つ。炭素担持触媒の場合、使用する担体は親
水性細孔を有する炭素であり、液体は細孔を通って移動できる。
【０００８】
使用する触媒は一般に、金属、金属化合物、非金属化合物、或いは金属化合物または非
金属化合物の混合物である。しかしながら、炭素担体に適用された金属（特に白金族金属
）も知られている。
【０００９】
しかしながら、アルカリ性溶液中で酸素を還元するための触媒として実際に重要なもの
は、白金および銀のみである。
【００１０】
白金は、もっぱら担持した形態で使用される。好ましい担体は炭素である。炭素は白金
触媒に電流を流す。炭素粒子の細孔を表面酸化によって親水化し、水の移動に適するよう
にしてもよい。
【００１１】
銀は担体としての炭素と共に先行技術に従って使用してもよく、微粉金属銀の形態で使
用してもよい。
【００１２】
非担持銀触媒を有するＯＣＥを製造する場合、少なくとも部分的に酸化銀形態で銀を導
入し、次いで金属銀に還元してよい。還元は、銀化合物の還元条件下に既にある電気分解
の初期段階において、或いは当業者に知られている電気化学的方法、化学的方法または他
の方法により電極の作動開始前の独立した工程において実施する。銀粒子の寸法は、０．
１μｍ超〜１００μｍの範囲であり、典型的な粒径は１μｍ〜２０μｍである。
【００１３】
非担持銀触媒を有する酸素消費電極の製造は基本的に、乾燥製造法と湿潤製造法に分類
することができる。
【００１４】
乾燥法では、触媒およびポリマー成分の混合物を微粒子に粉砕する。次いで、この前駆
体を、導電性キャリヤー要素上に分布させ、室温でプレスする。そのような方法は、ＥＰ
１７２８８９６  Ａ２に記載されている。
【００１５】
湿潤製造法では、銀微粒子およびポリマー成分を含んでなるペースト状または懸濁液状
前駆体を使用する。使用する懸濁液媒体は一般に水であるが、他の液体、例えばアルコー
ルまたはアルコールと水との混合物を使用することもできる。ペーストまたは懸濁液の調
製において、その安定性を高めるために、界面活性物質を添加することができる。ペース
トは、スクリーン印刷またはカレンダリングによってキャリヤー要素に適用し、粘性のよ
り低い懸濁液は典型的には、キャリヤー要素に噴霧する。ペーストまたは懸濁液は、乳化
剤を濯ぎ落とした後に穏やかに乾燥し、次いで、ポリマーの融点付近の温度で焼結する。
そのような方法は、例えばＵＳ  ２００６０１７５１９５  Ａ１に記載されている。
【００１６】
上記した非担持銀触媒を有する酸素消費電極は、アルカリ金属塩化物の電気分解の条件
下で、良好な長期安定性を有する。
【００１７】
ガス拡散電極の作動に重要な前提条件は、液相および気相の両方が、電極の細孔系に同
時に存在できることである。気体は、疎水性表面を有する細孔に移動する。これらは主と
して、フッ素重合体マトリックスによって形成された細孔である。親水性表面を有するよ
う特定の処理が施されていないかぎり、疎水性細孔は炭素にも存在する。液体は、親水性
表面を有する細孔に移動する。これらは一般に、銀触媒によって形成された細孔であるが
、触媒用担体として使用されるような親水化炭素の細孔の場合もある。気体が移動する細
孔は、好ましくは、液体が移動する細孔より大きい直径を有する。後者は液体で完全に満
たされ、毛細管力が気体圧力に対抗する。気体圧力が高すぎると、液体は疎水性細孔から
排出される。逆に、液体側の圧力が過剰であると、疎水性細孔は溢れる。小さい疎水性細
孔より大きい疎水性細孔の方が毛細管作用が小さいので、液体は、より容易に排出される
。
【００１８】
ＯＣＥは、１０〜６０ｍｂａｒの範囲の気体空間と液体空間の圧力差で不透質でなけれ
ばならない。本発明において「不透質」とは、気泡の電解液空間への漏れを肉眼で観察で
きず、液体の１０ｇ／（ｈ×ｃｍ２）未満がＯＣＥを通過することを意味する（ｇ＝液体
の質量、ｈ＝時間、ｃｍ２＝幾何学的電極表面積）。多すぎる液体がＯＣＥを通過すると
、液体は、気体側に面する側を下向きに流れることしかできない。これにより、気体のＯ
ＣＥへの接近を妨げる、従ってＯＣＥの性能に著しい悪影響（酸素の供給不足）を及ぼす
液膜が生じることがある。過剰の気体が電解液空間に流入すると、気泡が電極および膜領
域の一部を封鎖し、それによって電流密度がシフトし、電解セルの定電流操作において電
流密度が局所的に上昇し、電解セル全体にわたって電解セル電圧の望ましくない上昇が起
こる。
【００１９】
既知の乾燥法および湿潤法による電極の製造により、様々な寸法および分布の細孔が形
成される。寸法および分布は、ポリマーおよび触媒の選択および前処理、並びにキャリヤ
ーへの適用方法によって制御することができる。酸素消費電極の製造過程で、細孔形成成
分を添加することもできる。既知の例は、炭酸アンモニウム粉末の、触媒とポリマー成分
の混合物への添加である。これは、触媒混合物の圧縮後に加熱することによって排出され
る。
【００２０】
細孔中の流れ抵抗は、細孔径に反比例する。既知のＯＣＥ製造法により、十分な物質移
動が確保された細孔分布は生じる。しかしながら、ある割合の小さすぎたり大きすぎたり
する細孔が常に存在する。小さい細孔は全く問題にならないが、大きい細孔は小さすぎる
気体流抵抗をもたらし、これにより、気体の望ましくない電極通過が容易に起こる。
【００２１】
先に記載したプレス工程および焼結工程において、チャンネルおよびクラックがガス拡
散層において生じることもあり、それらを通じて気体が液相に更に流入することがある。
そのようなチャンネルおよびクラックは、酸素消費電極の作動時に生じることもあり、耐
用期間にわたって性能を低下させる。
【先行技術文献】
【特許文献】
【００２２】
【特許文献１】ＥＰ  １７２８８９６  Ａ２
【特許文献２】ＵＳ  ２００６０１７５１９５  Ａ１
【非特許文献】
【００２３】
【非特許文献１】Moussallemら、"Chlor-Alkali Electrolysis with Oxygen Depolar    ized Cathodes: History, Present Status and Future Prospects", J. Appl. Elect    rochem. 38 (2008) 1177-1194
【非特許文献２】Lippら、J. Appl. Electrochem. 35 (2005)1015 - Los Alamos Nat    ional Laboratory "Peroxide formation during chlor-alkali electrolysis with c    arbon-based ODC"
【発明の概要】
【発明が解決しようとする課題】
【００２４】
本発明の目的は、先に記載した欠点を解消し、塩素アルカリ電解における低い作動電圧
を可能にする、アルカリ性条件下で酸素を還元するため、例えば塩素アルカリ電解におい
て使用するための酸素消費電極を提供することである。
本発明の特定の目的は、従来の電極より低い気体透過性を有する酸素消費電極を提供す
ることである。
本発明の別の目的は、漏れ始めた、性能が不十分であるまたは性能が不十分になった、
既存の酸素消費電極の簡単な改良または修理方法を提供することである。
【課題を解決するための手段】
【００２５】
この目的は、液体またはイオン交換膜に面する側に微粉親水性成分を有する自体既知の
酸素消費電極（ＯＣＥ）であって、蒸発により除去可能な懸濁液媒体中に懸濁した微粉親
水性成分が適用された酸素消費電極を提供することによって達成される。
【００２６】
本発明の態様は、
（１）少なくとも１つの平板構造状キャリヤー、
（２）ガス拡散層を有する被膜、および
（３）触媒活性成分
を含んでなり、作動時に液体またはイオン交換膜に面する側に２０〜１００ｎｍの範囲の
平均粒径を有する微粉親水性成分を更に含んでなる酸素消費電極である。
【００２７】
本発明の別の態様は、微粉親水性成分が酸素の還元を触媒する前記酸素消費電極である
。
【００２８】
本発明の別の態様は、微粉親水性成分が銀である前記酸素消費電極である。
【００２９】
本発明の別の態様は、微粉親水性成分が酸素消費電極において親水性細孔の入口領域の
５〜８０％を覆っている前記酸素消費電極である。
【００３０】
本発明の別の態様は、銀、酸化銀（Ｉ）、酸化銀（ＩＩ）またはそれらの混合物を触媒
活性成分として含んでなる前記酸素消費電極である。
【００３１】
本発明の別の態様は、微粉親水性成分の他に、触媒活性成分として７０〜９５重量％の
酸化銀、０〜１５重量％の金属銀および３〜１５重量％の不溶性フッ素化ポリマーを含有
する混合物を含んでなる前記酸素消費電極である。
【００３２】
本発明の別の態様は、キャリヤー要素として導電性平板構造物を有する前記酸素消費電
極である。
【００３３】
本発明の更に別の態様は、前記酸素消費電極を含んでなる燃料電池または金属／空気電
池である。
【００３４】
本発明の更に別の態様は、
（１）０．１〜５０重量％の濃度を有する懸濁液中の微粉親水性成分を、少なくとも１つ
の平板構造状キャリヤー、ガス拡散層を有する被膜、および触媒活性成分を含んでなる平
板ベース電極に適用または噴霧する工程、および
（２）続いて、懸濁液媒体を蒸発によって除去する工程
を含む、前記酸素消費電極の製造方法である。
【００３５】
本発明の別の態様は、懸濁液媒体が５０〜１５０℃の沸点を有する前記方法である。
【００３６】
本発明の別の態様は、懸濁液媒体がアルコールである前記方法である。
【００３７】
本発明の別の態様は、適用する微粉成分の量が電極面積１ｍ２あたり１００ｍｇ〜１０
ｇである前記方法である。
【００３８】
本発明の別の態様は、使用するベース電極が使用済みまたは漏れのある酸素消費電極で
ある前記方法である。
【００３９】
本発明の別の態様は、微粉親水性成分が４０〜８０ｎｍの範囲の平均粒径を有する前記
酸素消費電極である。
【００４０】
本発明の別の態様は、微粉親水性成分が５０〜７０ｎｍの範囲の平均粒径を有する前記
酸素消費電極である。
【００４１】
本発明の別の態様は、酸化銀が酸化銀（Ｉ）であり、不溶性フッ素化ポリマーがＰＴＦ
Ｅである、前記酸素消費電極である。
【００４２】
本発明の別の態様は、導電性平板構造物がニッケルまたは銀被覆ニッケルに基づく前記
酸素消費電極である。
【００４３】
本発明の別の態様は、微粉親水性成分が１〜２０重量％の濃度で懸濁液中に存在する前
記方法である。
【００４４】
本発明の別の態様は、懸濁液媒体が６０〜１００℃の沸点を有する前記方法である。
【００４５】
本発明の別の態様は、懸濁液媒体がイソプロパノールである前記方法である。
【００４６】
本発明の別の態様は、適用する微粉成分の量が電極面積１ｍ２あたり１〜５ｇである前
記方法である。
【図面の簡単な説明】
【００４７】
【図１】本発明の方法によって処理する前の酸素消費電極の表面を示す。
【図２】本発明の方法によって処理した後の酸素消費電極の表面を示す。
【発明を実施するための形態】
【００４８】
本発明は、少なくとも１つの平板構造状キャリヤー、ガス拡散層を有する被膜、および
触媒活性成分を含んでなり、作動時に液体またはイオン交換膜に面する側（以下、略して
液体側とも称する）に２０〜１００ｎｍ、好ましくは４０〜８０ｎｍ、より好ましくは５
０〜７０ｎｍの範囲の平均粒径を有する微粉親水性成分を更に有することを特徴とする酸
素消費電極を提供する。
【００４９】
好ましくは、微粉親水性成分は、８〜１２ｍ２／ｇの範囲の比表面積（BET DIN ISO 92
77に従った窒素による被覆面積）を有する。
【００５０】
作動時に液体に面する側に、酸素の還元を触媒する微粉親水性成分を有することを特徴
とする、新規な酸素消費電極が好ましい。酸素消費電極の液体に面する側は、電解セルへ
の組み込み後、イオン交換膜にも面する。
【００５１】
微粉親水性成分は、より好ましくは銀粒子を含んでなる。
【００５２】
本発明の技術的解決策におけるアプローチは、親水性微粒子の堆積によって、酸素消費
電極の液体側にある大きすぎる親水性細孔またはクラックの寸法を小さくすると同時に、
十分な液体移動を確実にし、付加的な触媒活性部位をもたらすことである。
【００５３】
親水性微粒子の平均径は、典型的には、ポリマーマトリックス中に配合した触媒粒子の
平均径の１／２〜１／１０である。微粉成分は、２０〜１００ｎｍ、好ましくは４０〜８
０ｎｍ、より好ましくは５０〜７０ｎｍの範囲の平均粒径を有する（粒径は、電子顕微鏡
法またはそれと同等の方法によって測定する）。同等の微粒子の製造方法は基本的に知ら
れている。相応の粒子の製造方法の記載は、例えばＤＥ  １０２００６０１７６９６  Ａ
１またはＵＳ  ７２０１８８８  Ｂ２に見られる。しかしながら、本発明において見られ
るような用途は開示されていない。
【００５４】
微粉成分は親水性であり、同様に親水性の触媒粒子上に堆積する。適当な粒径および親
水性表面、即ち標準条件下で９０°未満の水に対する接触角を有する表面を有する物質を
使用することができる。
【００５５】
微粉親水性成分は、より好ましくは、酸素の還元を触媒する物質からなる。そのような
触媒活性物質を使用する場合、気体／液体／固体三相領域における触媒活性部位数は増加
する。電極の性能は向上し、作動電圧は著しく低下する。銀に基づく親水性粒子が特に好
ましい。
【００５６】
新規な酸素消費電極は、液相に面する側に特有の構造を有する。走査型電子顕微鏡で、
小粒子のフィリグリー状凝集物が表面上に見られる。フィリグリー状凝集物は、マトリッ
クス内に結合されている触媒粒子の間の空間に取り込まれ、そこに接触している。小粒子
は、個々の触媒粒子の間で畝を形成する。結合されている触媒粒子の間の細孔の開口面積
は低減する。図１および図２に、本発明の方法による処理前および処理後の酸素消費電極
表面の概略図を示す。
【００５７】
新規な酸素消費電極では、電極面積１ｍ２あたり好ましくは１００ｍｇ〜１０ｇ、より
好ましくは１ｇ〜５ｇの親水性微粒子が存在する。親水性粒子は好ましくは、酸素消費電
極表面上の親水性細孔開口部に堆積し、細孔内により深く侵入しない。親水性粒子は特に
互いに連結し、マトリックス内に結合されている触媒粒子の一部の間で橋を形成する。親
水性粒子は、細孔開口部の一部を覆う。酸素消費電極における親水性細孔の入口領域の５
〜８０％が覆われていることが好ましい。
【００５８】
微粉親水性成分は、親水性微粒子が、ポリマーマトリックスに配合した触媒粒子によっ
て形成されている細孔内、または触媒粒子上に堆積するように適用する。適用は好ましく
は、キャリヤー、ガス拡散層および触媒活性成分から予備形成した酸素消費電極上へ、懸
濁液中で実施する。懸濁液中の親水性粒子濃度は、好ましくは０．１〜５０重量％、より
好ましくは１〜２０重量％である。
【００５９】
本発明は、懸濁液中０．１〜５０重量％、好ましくは１〜２０重量％の濃度を有する微
粉親水性成分を、少なくとも１つの平板構造状キャリヤー、ガス拡散層を有する被膜、お
よび触媒活性成分を含んでなる平板ベース電極に適用または噴霧する工程、および続いて
、懸濁液媒体を蒸発によって除去する工程を特徴とする、酸素消費電極の製造方法も提供
する。
【００６０】
新規な方法において使用するベース電極は好ましくは、使用済みまたは漏れのある（即
ち、作動時、気体または液体の比較的多量の通過という問題が生じている）酸素消費電極
である。
【００６１】
使用する懸濁液媒体は、各微粉成分に適した液体であってよい。例えば、水またはアル
コールのようなプロトン性懸濁液媒体、或いはアセトンまたは炭酸ジメチルのような非プ
ロトン性極性懸濁液媒体を使用することができる。５０〜１５０℃、好ましくは６０〜１
００℃の沸点と、高い揮発性とを有する懸濁液媒体が好ましい。アルコールが好ましく、
イソプロパノールが特に好ましい。前記懸濁液媒体の混合物も考えられる。脂肪酸または
ポリビニルピロリドンのような通常の分散助剤を、懸濁液に添加することもできる。
【００６２】
懸濁液は、基本的に知られている塗布技術（例えば、はけ、ローラー、コーティングバ
ーまたは他のツールを用いた塗布、或いは直接の吹付塗布またはキャスティング）の１つ
によって適用してよい。塗布は、一回の操作で、または溶媒の少なくとも一部を途中で除
去しながら複数の操作で実施してよい。
【００６３】
電極面積１ｍ２あたり、好ましくは１００ｍｇ〜１０ｇ、より好ましくは１〜５ｇの微
粉親水性成分を適用する。
【００６４】
適用した懸濁液は、塗布技術から基本的に知られている技術によって乾燥する。強制空
気乾燥器内での乾燥が好ましく、この場合、蒸発した溶媒は回収する。例えば赤外線ラジ
エーターによる付加的な加熱によって、乾燥を促進してもよい。
【００６５】
温度、並びに気流速度またはガス速度は、気体流によるナノ粒子の除去が起こらないよ
うに選択する。少なくとも乾燥工程の初期相における温度は、懸濁液媒体の沸点より低く
なければならない。懸濁液媒体の９０％超を除去した後、温度を沸点より高い範囲に上昇
させてもよい。流速は好ましくは、層流が電極表面で生じるように選択する。０．４５ｍ
／秒未満の流速が好ましい。
【００６６】
電極は、溶媒の除去後に更に加熱することによって焼結してよい。焼結は特に、電極の
製造方法から知られている６０〜３３０℃の温度範囲で実施する。
【００６７】
電極は、溶媒の除去後に更にプレスすることによって強化してよい。プレスは、ダイ、
ローラーまたは自体知られている他のプレス技術を用いて実施してよい。ローラーを用い
て強化することが好ましい。本発明では、０．０１〜７ｋＮ／ｃｍ（線形力）の押圧を加
えることが特に好ましい。
【００６８】
微粉成分は好ましくは、下流の加工工程において、既知の製造方法の１つによって製造
した電極に適用する。例えば、先行技術から知られており先に記載した乾燥製造法または
湿潤製造法の後、基本的に即用の酸素消費電極が第一工程で得られる。この酸素消費電極
を、例えば、２０〜１００ｎｍ、好ましくは４０〜８０ｎｍ、より好ましくは５０〜７０
ｎｍの平均粒径を有する銀の懸濁液を吹付塗布することにより処理すると、懸濁液媒体の
蒸発および続いての乾燥の後、電極が得られる。この電極は、未処理の電極と比べて著し
く向上した酸素透過性を有し、低い作動電圧で機能する。
【００６９】
微粉成分は、実際には、電極の完成前に適用してよい。例えば、湿潤法により製造する
電極の場合、焼結工程前に、微粉成分を適用してよい。
【００７０】
基本的に、ガス拡散電極の全てが、本発明の酸素消費電極を製造するための出発要素と
して、その構成および製造方法にかかわらず適している。
【００７１】
銀、酸化銀（Ｉ）、酸化銀（ＩＩ）または銀と酸化銀との混合物を触媒活性成分として
有する酸素消費電極に、微粉親水性成分を適用することが好ましい。本発明において銀含
量は６５〜９７重量％であり、不溶性フッ素化ポリマー（特にＰＴＦＥ）は３〜３５重量
％である。
【００７２】
新規な酸素消費電極はより好ましくは、触媒活性成分として７０〜９５重量％の酸化銀
（特に酸化銀（Ｉ））、０〜１５重量％の金属銀および３〜１５重量％の不溶性フッ素化
ポリマー（特にＰＴＦＥ）を含有する混合物を含んでなる。
【００７３】
キャリヤー要素は特に、メッシュ、不織布、フォーム、織布、ブレード、編物、エキス
パンデッドメタルまたは他の透質平板構造物の形態で使用してよい。特に金属フィラメン
トからなる、好ましくは導電性の、可撓性布地構造物を使用することが好ましい。キャリ
ヤー要素に特に適している材料は、ニッケルおよび銀被覆ニッケルである。
【００７４】
従って、新規な酸素消費電極の別の好ましい態様は、酸素消費電極が、特に金属フィラ
メントからなる、好ましくはニッケルまたは銀被覆ニッケルからなる可撓性布地構造物を
キャリヤー要素として含むことを特徴とする。
【００７５】
新規な酸素消費電極は、好ましくは陰極として接続され、特にアルカリ金属塩化物（好
ましくは塩化ナトリウムまたは塩化カリウム、より好ましくは塩化ナトリウム）を電気分
解するための電解セルにおいて作動する。従って、本発明は、酸素消費陰極としての上記
した新規な酸素消費電極を含む、特に塩素アルカリ電解のための、電気分解装置も提供す
る。
【００７６】
別の態様として、酸素消費電極は好ましくは、燃料電池において陽極として接続してよ
い。
【００７７】
本発明は更に、特にアルカリ型燃料電池においてアルカリ性条件下で酸素を還元するた
めの新規な酸素消費電極の使用、例えば次亜塩素酸ナトリウムを調製するための飲用水処
理における新規な酸素消費電極の使用、または特にＬｉＣｌ、ＫＣｌまたはＮａＣｌを電
気分解するための塩素アルカリ電解における新規な酸素消費電極の使用を提供する。
【００７８】
新規な酸素消費電極は、より好ましくは塩素アルカリ電解において、本発明では特に塩
化ナトリウム（ＮａＣｌ）の電気分解において使用する。
【００７９】
本発明の別の態様では、意外なことに、自体既知の酸素消費電極が改良される、即ち先
に記載したように微粉成分を適用することによって気体不透過性について改良されること
が見出された。従って、本発明は、破損したまたは使用済みの酸素消費電極を修理、シー
ルまたは改良するための、微粉成分の懸濁液の使用も提供する。
【００８０】
例えば、作動時にその不透質性が低下し、その結果、作動電圧が上昇した電極は、微粒
子の懸濁液を適用することによって回復できる。
【００８１】
しかしながら、気体不透過性および／または作動電圧の試験において低い性能であるこ
とが見出された、新たに製造した酸素消費電極を、微粒子の懸濁液の適用によって改良す
ることもできる。
【００８２】
本発明を、以下の実施例によって図を参照して詳細に説明するが、これらは本発明を限
定するものではない。
【００８３】
先に記載した引用文献の全てを、有用な目的の全てのために、それらの全内容を引用し
てここに組み込む。
【００８４】
本発明を具体的に表す特定の構造物を示し、記載したが、当業者には、本発明の概念の
意図および範囲から逸脱することなく、その一部を様々に変更および再構成できること、
および本発明がここに示し、記載した特定の態様に限定されないことが明らかであろう。
【００８５】
図面の簡単な説明
図１：本発明の方法によって処理する前の酸素消費電極の表面
図２：本発明の方法によって処理した後の酸素消費電極の表面
【００８６】
図面の参照記号は、以下のように定義する。
Ａ：ＰＴＦＥ
Ｂ：銀結晶
Ｃ：ナノスケール銀
Ｄ：大きすぎる親水性細孔
【実施例】
【００８７】
湿潤法によって製造した酸素消費電極を、電解ハーフセルに組み込んだ。電極は、４ｋ
Ａ／ｍ２で−４００ｍＶの電位（Ａｇ／ＡｇＣｌ電極に対して測定）を有していた。電極
は、気体側と液体側との差圧２０ｍｂａｒで酸素が目視される程度（小さい気泡の形成）
に透質であった。
【００８８】
酸素消費電極を取り外し、脱イオン水で濯ぎ、外側で乾かした。それに、イソプロパノ
ール１００ｇ中ナノスケール銀粉末（Ferro Corporation（米国クリーヴランド）製SP-70
00-95タイプ、平均粒径６０ｎｍ）１．４ｇの懸濁液１００ｇ／ｍ２を噴霧した。イソプ
ロパノールを蒸発させ、次いで、電極を乾燥室において８０℃で３０分間乾かし、その後
、電解ハーフセルに再び組み込んだ。電極は、４ｋＡ／ｍ２で−３２０ｍＶの電位を有し
ており、気体側と液体側との差圧４０ｍｂａｒで不透質であった。
【００８９】
このように、ナノスケール銀粉末を用いた表面処理により、電位が８０ｍＶ向上し、気
体および液体の明らかな不透質がもたらされた。
【００９０】
図１は、銀微粒子含有懸濁液で処理する前の、微視的観点での、液体に面する酸素消費
電極表面の概略図を示す。触媒粒子Ｂは、フィラメント状ＰＴＦＥマトリックスＡに保持
されている。酸素は、大きすぎる細孔Ｄを通って液体側に通過できる。
【００９１】
図２は、銀微粒子含有懸濁液で処理した後の、同じ酸素消費電極表面を示す。銀微粒子
Ｃは、触媒粒子の間に堆積している。細孔開口部の面積は低減する。細孔は、液体をより
良好に保持できる。酸素の液相への通過はより困難になる。また、相界面における触媒活
性部位数は増加し、これによって転化が増加する。
【符号の説明】
【００９２】
Ａ：ＰＴＦＥ
Ｂ：銀結晶
Ｃ：ナノスケール銀
Ｄ：大きすぎる親水性細孔
【図１】
2018115393.tif 000002
【図２】
2018115393.tif 000003
【外国語明細書】
2018115393000001.pdf